(57)【特許請求の範囲】
【請求項１】
塩化ビニル系樹脂１００質量部に対して、
（Ａ）少なくとも一種の有機酸亜鉛塩を０．００１〜１０質量部、
（Ｂ）少なくとも一種の亜鉛変性ハイドロタルサイト系化合物を０．００１〜１０質量部、
（Ｃ）下記一般式（I）で表されるシュウ酸アニリド系紫外線吸収剤を０．０１〜２０質量部含有してなることを特徴とする、透明製品用塩化ビニル系樹脂組成物。
0005553437.tif 000013
但し、式中のＲ１は水素原子又は炭素原子数１〜１２の直鎖又は分岐のアルキル基であり、Ｒ２は炭素原子数１〜１２の直鎖又は分岐のアルキル基であり、Ｒ３及びＲ４は各々独立に水素原子又は炭素原子数１〜１８の直鎖若しくは分岐のアルキル基である。
【請求項２】
更に、（Ｄ）成分として少なくとも一種の糖アルコールを０．００１〜１．０質量部含有する、請求項１に記載された透明製品用塩化ビニル系樹脂組成物。
【請求項３】
前記（Ｂ）亜鉛変性ハイドロタルサイト系化合物が、下記一般式（II）で表される亜鉛変性ハイドロタルサイト系化合物である、請求項１又は２に記載された透明製品用塩化ビニル系樹脂組成物；
Ｍｙ１Ｚｎｙ２Ａｌｘ（ＯＨ）２（ＣＯ３）ｘ/２・ｍＨ２Ｏ        （II）
但し、式中のＭは、マグネシウム、又は、マグネシウム及びカルシウムであり、ｘ、ｙ１及びｙ２は各々下記の式で表される条件を満足する数であり、ｍは０又は任意の正数である；
０＜ｘ≦０．５、ｙ１＋ｙ２＝１−ｘ、ｙ１≧ｙ２、０．３≦ｙ１＜１、０＜ｙ２＜０．５。
【請求項４】
前記組成物が、有機スズ系化合物を含有しない、請求項１〜３の何れかに記載された透明製品用塩化ビニル系樹脂組成物。
【請求項５】
請求項１〜４の何れかに記載された透明製品用塩化ビニル系樹脂組成物を成形してなることを特徴とする透明成形品。
【発明の詳細な説明】
【技術分野】
【０００１】
本発明は透明製品用途に適した塩化ビニル系樹脂組成物に関し、更に詳しくは、スズ系の安定剤のような重金属系安定剤を用いない、透明製品用塩化ビニル系樹脂組成物に関する。
【背景技術】
【０００２】
塩化ビニル系樹脂は、可塑剤を添加することによって容易に硬さを調整することができるため、種々の用途がある。特に、可塑剤を全く含有しない硬質の、又は少量の可塑剤を含有する半硬質の塩化ビニル系樹脂組成物は剛性に優れるため、建材等に広く使用されている。このような硬質塩化ビニル系樹脂組成物や半硬質塩化ビニル系樹脂組成物は、加工時ばかりでなく、成形品としても高温高圧に曝される場合があるので、熱安定性及び耐候性において、より高度な性能が要求される。
【０００３】
また、硬質透明の塩化ビニル系樹脂組成物から得られる成形品は、ガラス様の透明性が必要とされる容器類、工業板、化粧板、フィルムやシート等、多くの製品に使用されている。その一方、塩化ビニル系樹脂は光や熱に対する安定性が不十分であり、加熱成形加工時や製品の使用時に、主として脱ハロゲン化水素に起因する分解を起こしやすいという欠点のあることが知られている。従来、この様な欠点を改善するために、有機酸の金属塩、有機スズ化合物、有機ホスファイト化合物、エポキシ化合物、β−ジケトン化合物、酸化防止剤、紫外線吸収剤等の、種々の安定剤を配合して塩化ビニル系樹脂の安定性を改善することが試みられている。
【０００４】
上記安定剤として、コスト面の優位性等の観点から、従来、鉛、カドミウム等の重金属系安定剤が使用されてきたが、近年、環境問題への関心が高まり、重金属の毒性等の環境に対する影響が問題となるに至り、バリウム−亜鉛系の複合系安定剤が使用される傾向があった。しかしながら、最近ではバリウムについても環境に対する影響が懸念され始めたことから、更に低毒性の、カルシウム−亜鉛系、マグネシウム−亜鉛系又はカルシウム−マグネシウム−亜鉛系の複合系安定剤への転換が望まれている。
【０００５】
このような観点から、塩化ビニル系樹脂の安定化方法として、有機酸カルシウム塩、有機酸亜鉛塩、塩基性亜リン酸塩及びハイドロタルサイト化合物を添加する方法（特許文献１）、有機酸アルカリ土類金属塩、有機酸亜鉛塩、塩基性リン酸亜鉛及びハイドロタルサイト化合物を添加する方法（特許文献２）が提案されているが、これらを組み合わせて使用しても耐熱性等の性能が不十分であった。また、これらの文献には透明性について全く記載されておらず、透明性の改善に関する示唆は何らなされていない。
【０００６】
更に、無機充填剤、亜鉛化合物、亜鉛変性ハイドロタルサイト系化合物、熱分解型有機発泡剤等を添加した、発泡成形品用の塩化ビニル系発泡性樹脂組成物（特許文献３）や、アジピン酸エステル系可塑剤、有機カルボン酸のカルシウム塩、亜鉛変性ハイドロタルサイト化合物を配合した食品包装用ポリ塩化ビニル系樹脂組成物（特許文献４）も提案されている。しかしながらこれらの何れの文献にも、透明性に関しては何ら記載されていないため、これらの文献から透明性改善に関する知見を得ることはできない。
【０００７】
また、透明性を高めることのできる塩化ビニル系樹脂の安定剤として、スズ系の安定剤が提案されているが（特許文献５及び６）、スズも、毒性等の環境に与える影響の観点から好ましくない。また、多くのスズ系安定剤は液状であるため、これを用いた塩化ビニル系樹脂は、成形加工時の溶融樹脂の滑性が低下するだけでなく、成形体の熱変形温度（軟化点）が低下するという問題があった。
また、カルシウム−亜鉛系やマグネシウム−亜鉛系、カルシウム−マグネシウム−亜鉛系の安定剤を配合した塩化ビニル系樹脂は、耐候性を必要とする製品に使用する場合、耐着色性が問題となることが多い。
従って、塩化ビニル系樹脂に、高い透明性を付与しつつ、良好な耐着色性も付与できる安定剤が求められている。
【先行技術文献】
【特許文献】
【０００８】
【特許文献１】特開平９−６７４８９号公報
【特許文献２】特開２００３−１６０７０７号公報
【特許文献３】特開平３−２３７１４０号公報
【特許文献４】特開平６−１００７４９号公報
【特許文献５】特開昭６２−４７３９号公報
【特許文献６】特開２００８−１８４０号公報
【発明の開示】
【発明が解決しようとする課題】
【０００９】
従って本発明の第１の目的は、鉛、スズ、バリウム等の重金属系安定剤を使用しなくても透明性が高いばかりでなく、耐候性、熱安定性、耐着色性に優れた、透明製品用塩化ビニル系樹脂組成物を提供することにある。
本発明の第２の目的は、透明性が高いだけでなく、耐候性、熱安定性、耐着色性にも優れた塩化ビニル製の透明成型品を提供することにある。
【課題を解決するための手段】
【００１０】
すなわち本発明は、塩化ビニル系樹脂１００質量部に対して、
（Ａ）少なくとも一種の有機酸亜鉛塩を０．００１〜１０質量部、
（Ｂ）少なくとも一種の亜鉛変性ハイドロタルサイト系化合物を０．００１〜１０質量部、
（Ｃ）下記一般式（I）で表されるシュウ酸アニリド系紫外線吸収剤を０．０１〜２０質量部含有してなることを特徴とする透明製品用塩化ビニル系樹脂組成物、及び該透明製品用塩化ビニル系樹脂組成物を成形してなることを特徴とする透明成形品である。
0005553437.tif 000002
但し、式中のＲ１は水素原子又は炭素原子数１〜１２の直鎖型又は分岐型のアルキル基、Ｒ２は炭素原子数１〜１２の直鎖型又は分岐型のアルキル基であり、Ｒ３及びＲ４は、各々独立に水素原子又は炭素原子数１〜１８の直鎖型又は分岐型のアルキル基である。
【００１１】
本発明の透明製品用塩化ビニル系樹脂組成物は、更に、（Ｄ）成分として少なくとも一種の糖アルコールを０．００１〜１．０質量部含有することが好ましい。
また、前記（Ｂ）亜鉛変性ハイドロタルサイト系化合物は、下記一般式（II）で表される亜鉛変性ハイドロタルサイト系化合物であることが好ましい。
Ｍｙ１Ｚｎｙ２Ａｌｘ（ＯＨ）２（ＣＯ３）ｘ/２・ｍＨ２Ｏ        （II）
但し、式中のＭは、マグネシウム、又は、マグネシウム及びカルシウムであり、ｘ、ｙ１及びｙ２は各々下記の式で表される条件を満足する数であり、ｍは０又は任意の正数である；０＜ｘ≦０．５、ｙ１＋ｙ２＝１−ｘ、ｙ１≧ｙ２、０．３≦ｙ１＜１、０＜ｙ２＜０．５。
また、本発明の透明製品用塩化ビニル系樹脂組成物は、有機スズ系化合物を含有しないことが好ましい。
【発明の効果】
【００１２】
本発明の透明製品用塩化ビニル系樹脂組成物によって、透明性が高いだけでなく、耐候性、熱安定性、耐着色性に優れた成形品を製造することができる。
【発明を実施するための形態】
【００１３】
本発明の透明製品用塩化ビニル系樹脂組成物において、（Ａ）成分として用いられる有機酸亜鉛塩を構成する有機酸としては、カルボン酸、有機リン酸又はフェノール類等が挙げられる。また、前記有機酸亜鉛塩は、酸性塩、塩基性塩又は過塩基性塩の何れであってもよい。
【００１４】
前記カルボン酸としては、例えば、カプロン酸、カプリル酸、ペラルゴン酸、２−エチルヘキシル酸、カプリン酸、ネオデカン酸、ウンデシレン酸、ラウリン酸、ミリスチン酸、パルミチン酸、ステアリン酸、イソステアリン酸、１２−ヒドロキシステアリン酸、クロロステアリン酸、１２−ケトステアリン酸、フェニルステアリン酸、リシノール酸、リノール酸、リノレイン酸、オレイン酸、アラキン酸、ベヘン酸、エルカ酸、ブラシジン酸及び類似酸、並びに獣脂脂肪酸、ヤシ油脂肪酸、桐油脂肪酸、大豆油脂肪酸及び綿実油脂肪酸等の、天然に産出する上記した酸の混合物、安息香酸、ｐ−第三ブチル安息香酸、エチル安息香酸、イソプロピル安息香酸、トルイル酸、キシリル酸、サリチル酸、５−第三オクチルサリチル酸、ナフテン酸、シクロヘキサンカルボン酸等が挙げられ、上記有機リン酸としては、モノ又はジオクチルリン酸、モノ又はジドデシルリン酸、モノ又はジオクタデシルリン酸、モノ又はジ−（ノニルフェニル）リン酸、ホスホン酸ノニルフェニルエステル、ホスホン酸ステアリルエステル等が挙げられる。
前記フェノール類としては、フェノール、クレゾール、エチルフェノール、シクロヘキシルフェノール、ノニルフェノール、ドデシルフェノール等が挙げられる。
【００１５】
（Ａ）成分として使用される有機酸亜鉛塩は、１種類のみ使用しても、２種以上を併用してもよいが、組成物の熱安定性と透明性の観点から、特に有機カルボン酸の亜鉛塩を使用することが好ましい。
また、（Ａ）成分として使用する上記有機酸亜鉛塩の含有量は、塩化ビニル系樹脂１００質量部に対して、０．００１〜１０質量部であることが必要であり、０．０１〜５質量部であることが好ましい。有機酸亜鉛塩の含有量が０．００１質量部未満では、耐着色性及び耐候性が不十分であり、１０質量部を超えると熱安定性が低下する。
【００１６】
本発明の透明製品用塩化ビニル系樹脂組成物において、（Ｂ）成分として用いられる、亜鉛変性ハイドロタルサイト系化合物とは、マグネシウム、亜鉛及びアルミニウムを金属成分とする複塩化合物、あるいは、マグネシウム、カルシウム、亜鉛及びアルミニウムを金属成分とする複塩化合物である。本発明においては、特に透明性の観点から、マグネシウム、亜鉛及びアルミニウムを金属成分とする複塩化合物を使用することが好ましい。
【００１７】
これらの複塩化合物は、通常の方法で、亜鉛化合物を用いてハイドロタルサイト系化合物を処理することによって得られる。これらの複塩化合物は、上記ハイドロタルサイト系化合物の合成時に、亜鉛化合物で処理又は後処理することによって得られた亜鉛変性ハイドロタルサイト系化合物であってもよく、本発明においては市販品を用いることもできる。これらの亜鉛変性ハイドロタルサイト系化合物は、例えば、特公昭46−2280号公報、特公昭47−32198号公報、特公昭50−30039公報、特公昭48−29477号公報及び特公昭51−29129号公報等に記載されている。
【００１８】
（Ｂ）成分として使用される亜鉛変性ハイドロタルサイト系化合物としては、加工性、熱安定性、及び透明性の観点から、下記一般式（II）で表されるものを使用することが好ましい。
Ｍｙ１Ｚｎｙ２Ａｌｘ（ＯＨ）２（ＣＯ３）ｘ/２・ｍＨ２Ｏ        （II）
但し、（II）式中のＭは、マグネシウム、又は、マグネシウム及びカルシウムを表すが、透明性の観点から、特にマグネシウムが好ましい。ｘ、ｙ１及びｙ２は、各々下記の関係式で表される条件を満足する数、ｍは０又は任意の正数を表す。
０＜ｘ≦０．５、ｙ１＋ｙ２＝１−ｘ、ｙ１≧ｙ２、０．３≦ｙ１＜１、０＜ｙ２＜０．５
【００１９】
（Ｂ）成分として使用される亜鉛変性ハイドロタルサイト系化合物の具体例としては、次に示すような化合物が挙げられる。
Ｍｇ０．３８Ｚｎ０．３Ａｌ０．３２（ＯＨ）２（ＣＯ３）０．１６・０．２Ｈ２Ｏ
Ｍｇ０．４５Ｚｎ０．２３Ａｌ０．３２（ＯＨ）２（ＣＯ３）０．１６
Ｍｇ０．４８Ｚｎ０．１８Ａｌ０．３４（ＯＨ）２（ＣＯ３）０．１７
Ｍｇ０．４８Ｚｎ０．２Ａｌ０．３２（ＯＨ）２（ＣＯ３）０．１６
Ｍｇ０．５Ｚｎ０．１７Ａｌ０．３３（ＯＨ）２（ＣＯ３）０．１６５・０．４５Ｈ２Ｏ
Ｍｇ０．５Ｚｎ０．１８Ａｌ０．３２（ＯＨ）２（ＣＯ３）０．１６
Ｍｇ０．５Ｚｎ０．２Ａｌ０．３（ＯＨ）２（ＣＯ３）０．１６
Ｍｇ０．５Ｚｎ０．２Ａｌ０．３（ＯＨ）２（ＣＯ３）０．１５・０．５２Ｈ２Ｏ
Ｍｇ０．５Ｚｎ０．２５Ａｌ０．２５（ＯＨ）２（ＣＯ３）０．１２５
Ｍｇ０．５１Ｚｎ０．１７Ａｌ０．３２（ＯＨ）２（ＣＯ３）０．１６
Ｍｇ０．５２Ｚｎ０．１６Ａｌ０．３２（ＯＨ）２（ＣＯ３）０．１６・０．５Ｈ２Ｏ
Ｍｇ０．５５Ｚｎ０．１５Ａｌ０．３２（ＯＨ）２（ＣＯ３）０．１５
Ｍｇ０．６Ｚｎ０．１４Ａｌ０．２６（ＯＨ）２（ＣＯ３）０．１３
Ｍｇ０．６Ｚｎ０．１６Ａｌ０．２４（ＯＨ）２（ＣＯ３）０．１２
Ｍｇ０．６Ｚｎ０．２Ａｌ０．２（ＯＨ）２（ＣＯ３）０．１
Ｍｇ０．４Ｃａ０．１Ｚｎ０．１８Ａｌ０．３２（ＯＨ）２（ＣＯ３）０．１６
Ｍｇ０．３Ｃａ０．２Ｚｎ０．２Ａｌ０．３（ＯＨ）２（ＣＯ３）０．１５
Ｍｇ０．５Ｚｎ０．１７Ａｌ０．３３（ＯＨ）２（ＣＯ３）０．１７・０．５Ｈ２Ｏ
Ｍｇ０．５Ｚｎ０．１７Ａｌ０．３３（ＯＨ）２（ＣＯ３）０．１７・０．４２Ｈ２Ｏ
Ｍｇ０．６Ｚｎ０．１６Ａｌ０．２４（ＯＨ）２（ＣＯ３）０．１２・０．４５Ｈ２Ｏ
Ｍｇ０．５Ｚｎ０．２５Ａｌ０．２５（ＯＨ）２（ＣＯ３）０．１３・０．３９Ｈ２Ｏ
Ｍｇ０．５Ｚｎ０．１７Ａｌ０．３３（ＯＨ）２（ＣＯ３）０．１７
Ｍｇ０．５Ｚｎ０．２５Ａｌ０．２５（ＯＨ）２（ＣＯ３）０．１３
【００２０】
市販品としては、アルカマイザー４（アルカマイザーＰ−９３）、アルカマイザー７等（いずれも協和化学工業製の商品名）が挙げられる。特に透明性の点から、アルカマイザー４（アルカマイザーＰ−９３）を使用することが好ましい。本発明においては、これらの亜鉛変性ハイドロタルサイト系化合物を１種類のみ使用してもよいが、２種以上を併用してもよい。
また、（Ｂ）成分として用いられる亜鉛変性ハイドロタルサイト系化合物の屈折率は、透明性の点から１．５２〜１．５６であることが好ましい。
本発明においては、上記亜鉛変性ハイドロタルサイト系化合物の表面を、ステアリン酸等の高級脂肪酸類、オレイン酸アルカリ金属塩等の高級脂肪酸金属塩類、ドデシルベンゼンスルホン酸アルカリ金属塩等の有機スルホン酸金属塩類、高級脂肪酸アミド類、高級脂肪酸エステル類又はワックス等で被覆したものも使用することができる。
本発明における（Ｂ）成分の亜鉛変性ハイドロタルサイト系化合物の使用量は、ポリ塩化ビニル系樹脂１００質量部に対して０．００１〜１０質量部、好ましくは０．０５〜５質量部である。使用量が０．００１質量部未満では樹脂組成物の熱安定性が不十分であり、１０質量部を超えると、樹脂組成物の耐着色性を低下させる等の性能低下が生じる。
【００２１】
本発明の透明製品用塩化ビニル系樹脂組成物において（Ｃ）成分として用いられるシュウ酸アニリド系紫外線吸収剤は、下記一般式（I）で表される。
0005553437.tif 000003
但し、式（I）中のＲ１は、水素原子又は炭素原子数１〜１２の直鎖又は分岐のアルキル基、Ｒ２は炭素原子数１〜１２の直鎖又は分岐のアルキル基であり、Ｒ３及びＲ４は、各々独立に水素原子又は炭素原子数１〜１８の直鎖又は分岐のアルキル基である。
【００２２】
前記式（I）中のＲ１としては、メチル、エチル、プロピル、イソプロピル、ブチル、イソブチル、sec−ブチル、tert−ブチル、アミル、tert−アミル、ヘキシル、ヘプチル、オクチル、イソオクチル、２−エチルヘキシル、１，１，３，３−テトラメチルブチル、ノニル、デシル、イソデシル、ウンデシル、ドデシル、イソドデシル等が挙げられる。耐候性と耐着色性の点から、Ｒ１は水素原子又はtert-ブチル基であることが好ましい。
【００２３】
前記式（I）中のＲ２としては、メチル、エチル、プロピル、イソプロピル、ブチル、イソブチル、sec−ブチル、tert−ブチル、アミル、tert−アミル、ヘキシル、ヘプチル、オクチル、イソオクチル、２−エチルヘキシル、１，１，３，３−テトラメチルブチル、ノニル、デシル、イソデシル、ウンデシル、ドデシル、イソドデシル等が挙げられる。Ｒ２は、耐候性と耐着色性の点から、エチル基であることが好ましい。
【００２４】
前記式（I）中のＲ３及びＲ４としては、メチル、エチル、プロピル、イソプロピル、ブチル、イソブチル、sec−ブチル、tert−ブチル、アミル、tert−アミル、ヘキシル、ヘプチル、オクチル、イソオクチル、２−エチルヘキシル、１，１，３，３−テトラメチルブチル、ノニル、デシル、イソデシル、ドデシル、イソドデシル、オクタデシル等が挙げられる。Ｒ３及びＲ４は、耐候性と耐着色性の点から、いずれか一方が水素原子であることが好ましく、他方は、エチル基又はイソデシル基であることが好ましい。
【００２５】
前記一般式（I）で表されるシュウ酸アニリド系紫外線吸収剤の具体例としては、下記化合物Ｎｏ．１〜４等が挙げられる。
0005553437.tif 000004
0005553437.tif 000005
0005553437.tif 000006
0005553437.tif 000007
【００２６】
本発明において使用する（Ｃ）成分のシュウ酸アニリド系紫外線吸収剤の使用量は、ポリ塩化ビニル系樹脂１００質量部に対して０．０１〜２０質量部であり、透明性、耐候性、耐着色性の点から、０．１〜１５質量部であることが好ましく、１〜１５質量部であることがより好ましく、３〜１０質量部であることが最も好ましい。使用量が０．０１質量部未満では耐候性と耐着色性が不十分であり、２０質量部を超えると、透明性に悪影響が生じる。
【００２７】
本発明の透明製品用塩化ビニル系樹脂組成物は、更に（Ｄ）糖アルコールを一種以上含有することが、耐候性、熱安定性、耐着色性の点から好ましい。
上記糖アルコールの例としては、マンニトール、マルチトール、ラクチトール、ソルビトール、エリスリトール、グリセリン、キシリトール、イノシトール等が挙げられ、耐候性、熱安定性、耐着色性、透明性等の点から、特にマンニトール、マルチトール及びラクチトールが好ましい。
前記糖アルコールを使用する場合、使用量は、塩化ビニル系樹脂１００質量部に対して０．００１〜１質量部であり、耐候性、熱安定性、耐着色性の点から、０．００５〜０．５質量部であることが好ましく、０．０１〜０．３質量部であることが特に好ましい。
【００２８】
本発明の透明製品用塩化ビニル系樹脂組成物には、加工性の観点から、更に滑剤を含有させてもよい。
上記滑剤は、例えば、低分子ワックス、パラフィンワックス、ポリエチレンワックス、塩素化炭化水素、フルオロカーボン等の炭化水素系滑剤；カルナバワックス、キャンデリラワックス等の天然ワックス系滑剤；ラウリン酸、ステアリン酸、ベヘニン酸等の高級脂肪酸、又はヒドロキシステアリン酸のようなオキシ脂肪酸等の脂肪酸系滑剤；ステアリルアミド、ラウリルアミド、オレイルアミド等の脂肪族アミド化合物又はメチレンビスステアリルアミド、エチレンビスステアリルアミドのようなアルキレンビス脂肪族アミド等の脂肪族アミド系滑剤；ステアリルステアレート、ブチルステアレート等の脂肪酸１価アルコールエステル化合物又は、グリセリントリステアレート、ソルビタントリステアレート、ペンタエリスリトールテトラステアレート、ジペンタエリスリトールヘキサステアレート、ポリグリセリンポリリシノレート、硬化ヒマシ油等の脂肪酸多価アルコールエステル化合物、又は、ジペンタエリスリトールのアジピン酸・ステアリン酸エステルのような１価脂肪酸及び多塩基性有機酸と多価アルコールの複合エステル化合物等の脂肪酸アルコールエステル系滑剤；ステアリルアルコール、ラウリルアルコール、パルミチルアルコール等の脂肪族アルコール系滑剤；金属石鹸類；部分ケン化モンタン酸エステル等のモンタン酸系滑剤；アクリル系滑剤；シリコーンオイル等の、公知の滑剤の中から適宜選択することができる。
これらの滑剤は、１種類のみ使用してもよいし、２種以上を併用してもよい。
本発明においては、特に透明性の観点から、１価脂肪酸及び多塩基性有機酸と多価アルコールとの複合エステル化合物等の、脂肪酸アルコールエステル系滑剤を使用することが好ましい。
【００２９】
本発明の組成物に滑剤を使用する場合、その含有量は、ポリ塩化ビニル系樹脂１００質量部に対して、０．００１〜１０質量部であることが好ましく、特に０．０５〜５質量部であることが好ましい。滑剤の含有量が０．００１質量部未満では、加工性が不十分である場合があり、１０質量部を超えると、透明性が低下する等の性能の低下が生じる。
【００３０】
本発明の透明製品用塩化ビニル系樹脂組成物の製造において、（Ａ）〜（Ｃ）成分、必要に応じて、更に（Ｄ）成分、滑剤等の他の任意の添加成分を塩化ビニル系樹脂に配合するタイミングは、特に制限されることはない。例えば、予め（Ａ）〜（Ｄ）成分、滑剤や他の任意の添加成分の中から選択される２種以上をワンパック化して塩化ビニル系樹脂に配合してもよいし、各々の成分を塩化ビニル系樹脂に対して配合してもよい。また、ワンパック化する場合には、各成分を、各々粉砕してから混合しても、混合してから粉砕してもよい。
【００３１】
本発明に用いられる塩化ビニル系樹脂としては、例えば、ポリ塩化ビニル、後塩素化ポリ塩化ビニル、ポリ塩化ビニリデン、塩素化ポリエチレン、塩素化ポリプロピレン、塩化ゴム、塩化ビニル−酢酸ビニル共重合体、塩化ビニル−エチレン共重合体、塩化ビニル−プロピレン共重合体、塩化ビニル−スチレン共重合体、塩化ビニル−イソブチレン共重合体、塩化ビニル−塩化ビニリデン共重合体、塩化ビニル−スチレン−無水マレイン酸三元共重合体、塩化ビニル−アルキル，シクロアルキル又はアリールマレイミド共重合体、塩化ビニル−スチレン−アクリロニトリル三元共重合体、塩化ビニル−ブタジエン共重合体、塩化ビニル−イソプレン共重合体、塩化ビニル−塩素化プロピレン共重合体、塩化ビニル−塩化ビニリデン−酢酸ビニル三元共重合体、塩化ビニル−アクリル酸エステル共重合体、塩化ビニル−マレイン酸エステル共重合体、塩化ビニル−メタクリル酸エステル共重合体、塩化ビニル−アクリロニトリル共重合体、塩化ビニル−ウレタン共重合体等の塩化ビニル系樹脂、及び、上記塩化ビニル系樹脂と、ポリエチレン、ポリプロピレン、ポリブテン、ポリ−３−メチルブテン等のα−オレフィン重合体、又は、エチレン−酢酸ビニル共重合体、エチレン−プロピレン共重合体等のポリオレフィン及びこれらの共重合体；ポリスチレン、アクリル樹脂、スチレンと他の単量体（例えば無水マレイン酸、ブタジエン、アクリロニトリル等）との共重合体、アクリロニトリル−ブタジエン−スチレン共重合体、メタクリル酸エステル−ブタジエン−スチレン共重合体、又はポリウレタンとのブレンド品等を挙げることができる。
【００３２】
本発明の透明製品用塩化ビニル系樹脂組成物には、塩化ビニル系樹脂に通常用いられる金属系安定剤を添加することができる。しかしながら、鉛系安定剤、（有機）スズ系安定剤、カドミウム系安定剤、バリウム系安定剤は、毒性等の、環境に対する影響の点から、添加することが好ましくないので、これらの金属以外の有機酸金属塩及び複合安定剤等を、本発明の効果を損なわない範囲で、任意に使用することができる。但し、これら有機酸金属塩を添加した場合、透明性が低下する傾向がある。
【００３３】
本発明において、金属系安定剤として使用することのできる有機酸金属塩としては、カルボン酸、有機リン酸類又はフェノール類と、Ｌｉ、Ｎａ、Ｋ、Ｃａ、Ｍｇ、Ｓｒ、Ｚｎ、Ｃｓ又はＡｌとの塩等が挙げられる。これらは正塩、酸性塩、塩基性塩あるいは過塩基性錯体であってもよい。
【００３４】
上記カルボン酸としては、例えば、カプロン酸、カプリル酸、ペラルゴン酸、２−エチルヘキシル酸、カプリン酸、ネオデカン酸、ウンデシレン酸、ラウリン酸、ミリスチン酸、パルミチン酸、ステアリン酸、イソステアリン酸、１２−ヒドロキシステアリン酸、クロロステアリン酸、１２−ケトステアリン酸、フェニルステアリン酸、リシノール酸、リノール酸、リノレイン酸、オレイン酸、アラキン酸、ベヘン酸、エルカ酸、ブラシジン酸及び類似酸、並びに獣脂脂肪酸、ヤシ油脂肪酸、桐油脂肪酸、大豆油脂肪酸及び綿実油脂肪酸等の天然に産出する上記の酸の混合物、安息香酸、ｐ‐ｔ‐ブチル安息香酸、エチル安息香酸、イソプロピル安息香酸、トルイル酸、キシリル酸、サリチル酸、５‐ｔ‐オクチルサリチル酸、ナフテン酸、シクロヘキサンカルボン酸等が挙げられる。
【００３５】
また、前記有機リン酸類としては、例えば、モノ又はジオクチルリン酸、モノ又はジドデシルリン酸、モノ又はジオクタデシルリン酸、モノ又はジ−（ノニルフェニル）リン酸、ホスホン酸ノニルフェニルエステル、ホスホン酸ステアリルエステル等が挙げられる。
また、前記フェノール類としては、フェノール、クレゾール、エチルフェノール、シクロヘキシルフェノール、ノニルフェノール、ドデシルフェノール等が挙げられる。
【００３６】
本発明の透明製品用塩化ビニル系樹脂組成物は、透明性が高く、軟化点等の物性に優れた成形品を得ることができるので、可塑剤を配合せずに硬質材料として使用することが好ましいが、塩化ビニル系樹脂１００質量部に対して、可塑剤を５０質量部以下含有させて、半硬質材料に使用することも可能である。可塑剤としては、通常塩化ビニル系樹脂に用いられる可塑剤を適宜使用することができる。
【００３７】
上記の可塑剤としては、例えば、ジブチルフタレート、ブチルヘキシルフタレート、ジヘプチルフタレート、ジオクチルフタレート、ジイソノニルフタレート、ジイソデシルフタレート、ジラウリルフタレート、ジシクロヘキシルフタレート、ジオクチルテレフタレート等のフタレート系可塑剤；ジオクチルアジペート、ジイソノニルアジペート、ジイソデシルアジペート、ジ（ブチルジグリコール）アジペート等のアジペート系可塑剤；トリフェニルホスフェート、トリクレジルホスフェート、トリキシレニルホスフェート、トリ（イソプロピルフェニル）ホスフェート、トリエチルホスフェート、トリブチルホスフェート、トリオクチルホスフェート、トリ（ブトキシエチル）ホスフェート、オクチルジフェニルホスフェート等のホスフェート系可塑剤；エチレングリコール、ジエチレングリコール、トリエチレングリコール、１，２−プロピレングリコール、１，３−プロピレングリコール、１，３−ブタンジオール、１，４−ブタンジオール、１，５−ヘキサンジオール、１，６−ヘキサンジオール、ネオペンチルグリコール等の多価アルコールと、シュウ酸、マロン酸、コハク酸、グルタル酸、アジピン酸、ピメリン酸、スベリン酸、アゼライン酸、セバチン酸、フタル酸、イソフタル酸、テレフタル酸等の二塩基酸を用い、必要により一価アルコール、モノカルボン酸をストッパーとして使用したポリエステル系可塑剤；その他、テトラヒドロフタル酸系可塑剤、アゼライン酸系可塑剤、セバチン酸系可塑剤、ステアリン酸系可塑剤、クエン酸系可塑剤、トリメリット酸系可塑剤、ピロメリット酸系可塑剤、ビフェニレンポリカルボン酸系可塑剤等が挙げられる。
【００３８】
また、本発明の透明製品用塩化ビニル系樹脂組成物には、更に、通常塩化ビニル系樹脂用添加剤として用いられている各種の添加剤、例えば、有機ホスファイト化合物、フェノール系又は硫黄系酸化防止剤、（Ｂ）成分の亜鉛変性ハイドロタルサイト系化合物以外のハイドロタルサイト化合物、エポキシ化合物、ポリオール類、糖類、β−ジケトン化合物、（Ｃ）成分のシュウ酸アニリド系紫外線吸収剤以外の紫外線吸収剤、ヒンダードアミン系光安定剤、充填剤、難燃剤、難燃助剤等を、本発明の効果を損なわない範囲で配合することもできる。
【００３９】
上記有機ホスファイト化合物としては、例えば、トリフェニルホスファイト、トリス（２，４−ジ第三ブチルフェニル）ホスファイト、トリス（ノニルフェニル）ホスファイト、トリス（ジノニルフェニル）ホスファイト、トリス（モノ、ジ混合ノニルフェニル）ホスファイト、ジフェニルアシッドホスファイト、２，２’−メチレンビス（４，６−ジ第三ブチルフェニル）オクチルホスファイト、ジフェニルデシルホスファイト、フェニルジイソデシルホスファイト、トリブチルホスファイト、トリ（２−エチルヘキシル）ホスファイト、トリデシルホスファイト、トリラウリルホスファイト、ジブチルアシッドホスファイト、ジラウリルアシッドホスファイト、トリラウリルトリチオホスファイト、ビス（ネオペンチルグリコール）・１，４−シクロヘキサンジメチルジホスファイト、ビス（２，４−ジ第三ブチルフェニル）ペンタエリスリトールジホスファイト、ビス（２，６−ジ第三ブチル−４−メチルフェニル）ペンタエリスリトールジホスファイト、ジステアリルペンタエリスリトールジホスファイト、フェニル−４，４’−イソプロピリデンジフェノール・ペンタエリスリトールジホスファイト、テトラ（Ｃ12〜15混合アルキル）−４，４’−イソプロピリデンジフェニルジホスファイト、水素化−４，４’−イソプロピリデンジフェノールポリホスファイト、ビス（オクチルフェニル）・ビス〔４，４’−ｎ−ブチリデンビス（２−第三ブチル−５−メチルフェノール）〕・１，６−ヘキサンジオール・ジホスファイト、テトラトリデシル・４，４’−ブチリデンビス（２−第三ブチル−５−メチルフェノール）ジホスファイト、ヘキサ（トリデシル）・１，１，３−トリス（２−メチル−５−第三ブチル−４−ヒドロキシフェニル）ブタン・トリホスファイト、９，１０−ジハイドロ−９−オキサ−１０−ホスファフェナンスレン−１０−オキサイド、２−ブチル−２−エチルプロパンジオール・２，４，６−トリ第三ブチルフェノールモノホスファイト等が挙げられる。
【００４０】
前記フェノール系酸化防止剤としては、例えば、２，６−ジ第三ブチル−ｐ−クレゾール、２，６−ジフェニル−４−オクタデシロキシフェノール、ステアリル（３，５−ジ第三ブチル−４−ヒドロキシフェニル）−プロピオネート、ジステアリル（３，５−ジ第三ブチル−４−ヒドロキシベンジル）ホスホネート、チオジエチレングリコールビス〔（３，５−ジ第三ブチル−４−ヒドロキシフェニル）プロピオネート〕、１，６−ヘキサメチレンビス〔（３，５−ジ第三ブチル−４−ヒドロキシフェニル）プロピオネート〕、１，６−ヘキサメチレンビス〔（３，５−ジ第三ブチル−４−ヒドロキシフェニル）プロピオン酸アミド〕、４，４'−チオビス（６−第三ブチル−ｍ−クレゾール) 、２，２'−メチレンビス（４−メチル−６−第三ブチルフェノール）、２，２'−メチレンビス（４−エチル−６−第三ブチルフェノール）、ビス〔３，３−ビス（４−ヒドロキシ−３−第三ブチルフェニル）ブチリックアシッド〕グリコールエステル、４，４'−ブチリデンビス（６−第三ブチル−ｍ−クレゾール）、２，２'−エチリデンビス（４，６−ジ第三ブチルフェノール）、２，２'−エチリデンビス（４−第二ブチル−６−第三ブチルフェノール)、１，１，３−トリス（２−メチル−４−ヒドロキシ−５−第三ブチルフェニル）ブタン、ビス〔２−第三ブチル−４−メチル−６−（２−ヒドロキシ−３−第三ブチル−５−メチルベンジル）フェニル〕テレフタレート、１，３，５−トリス（２，６−ジメチル−３−ヒドロキシ−４−第三ブチルベンジル）イソシアヌレート、１，３，５−トリス（３，５−ジ第三ブチル−４−ヒドルキシベンジル）イソシアヌレート、１，３，５−トリス（３，５−ジ第三ブチル−４−ヒドロキシベンジル）−２，４，６−トリメチルベンゼン、１，３，５−トリス〔（３，５−ジ第三ブチル−４−ヒドロキシフェニル）プロピオニルオキシエチル〕イソシアヌレート、テトラキス〔メチレン−３−（３’，５’−ジ第三ブチル−４’−ヒドロキシフェニル）プロピオネート〕メタン、２−第三ブチル−４−メチル−６−（２−アクリロイルオキシ−３−第三ブチル−５−メチルベンジル)フェノール、３，９−ビス〔１，１−ジメチル−２−｛（３−第三ブチル−４−ヒドロキシ−５−メチルフェニル）プロピオニルオキシ｝エチル〕−２，４，８，１０−テトラオキサスピロ〔５.５〕ウンデカン、トリエチレングリコールビス〔（３−第三ブチル−４−ヒドロキシ−５−メチルフェニル）プロピオネート〕等が挙げられる。
【００４１】
前記硫黄系酸化防止剤としては、例えば、チオジプロピオン酸のジラウリル、ジミリスチル、ミリスチルステアリル、ジステアリルエステル等のジアルキルチオジプロピオネート類及びペンタエリスリトールテトラ（β−ドデシルメルカプトプロピオネート）等のポリオールのβ−アルキルメルカプトプロピオン酸エステル類等が挙げられる。
【００４２】
前記、（Ｂ）成分の亜鉛変性ハイドロタルサイト系化合物以外のハイドロタルサイト化合物としては、例えば、下記の式で表される化合物を挙げることができる。
Ｍｇ１−ＸＡｌＸ（ＯＨ）２（Ａｑ−）Ｘ／ｑ・ａＨ２Ｏ
但し、式中のｑは１又は２であり、Ａｑ−はｑ価のアニオン、即ち（ＣＯ３）２−又は（ＣｌＯ４）−であり、Ｘは０＜Ｘ≦０．５、ａは０又は正数を表す。
【００４３】
（Ｂ）成分以外のハイドロタルサイトの代表例としては、下記のものが挙げられる。
Ｍｇ０．７５０Ａｌ０．２５０（ＯＨ）２（ＣＯ３）０．１２５・０．５Ｈ２Ｏ
Ｍｇ０．６９２Ａｌ０．３０８（ＯＨ）２（ＣＯ３）０．１５４・０．１Ｈ２Ｏ
Ｍｇ０．６８３Ａｌ０．３１７（ＯＨ）２（ＣＯ３）０．１５９・０．５Ｈ２Ｏ
Ｍｇ０．６６７Ａｌ０．３３３（ＯＨ）２（ＣＯ３）０．１６７・０．１Ｈ２Ｏ
Ｍｇ０．７５０Ａｌ０．２５０（ＯＨ）２（ＣｌＯ４）０．２５０・０．５Ｈ２Ｏ
Ｍｇ０．６９２Ａｌ０．３０８（ＯＨ）２（ＣｌＯ４）０．３０８・０．１Ｈ２Ｏ
Ｍｇ０．６６７Ａｌ０．３３３（ＯＨ）２（ＣｌＯ４）０．３３３・０．１Ｈ２Ｏ
市販品としては、ＤＨＴ−４Ａ（協和化学工業（株）製）、マグセラ−１（協和化学工
業（株）製）等が挙げられる。
【００４４】
前記エポキシ化合物としては、例えば、エポキシ化大豆油、エポキシ化亜麻仁油、エポキシ化桐油、エポキシ化魚油、エポキシ化牛脂油、エポキシ化ヒマシ油、エポキシ化サフラワー油等のエポキシ化動植物油、エポキシ化ステアリン酸メチル、エポキシ化ステアリン酸ブチル、エポキシ化ステアリン酸２−エチルヘキシル、エポキシ化ステアリン酸ステアリルエステル、エポキシ化ポリブタジエン、トリス（エポキシプロピル）イソシアヌレート、エポキシ化トール油脂肪酸エステル、エポキシ化アマニ油脂肪酸エステル、ビスフェノールＡジグリシジルエーテル、ビニルシクロヘキセンジエポキサイド、ジシクロヘキセンジエポキサイド、３，４−エポキシシクロヘキシルメチル、エポキシシクロヘキサンカルボキシレート等のエポキシ化合物が挙げられる。
【００４５】
前記ポリオール化合物としては、例えば、トリメチロールプロパン、ジトリメチロールプロパン、ペンタエリスリトール、ジペンタエリスリトール、ポリペンタエリスリトール、ペンタエリスリトール又はジペンタリスリトールのステアリン酸ハーフエステル、ビス（ジペンタエリスリトール）アジペート、ジグリセリン、トリス（２−ヒドロキシエチル）イソシアヌレート等が挙げられる。
【００４６】
糖類としては、キシロース、スクロース（シュクロース）、トレハロース、フルクトース、マルトース、ラクトース等が挙げられる。
前記β−ジケトン化合物としては、例えば、アセチルアセトン、トリアセチルメタン、２，４，６−ヘプタトリオン、ブタノイルアセチルメタン、ラウロイルアセチルメタン、パルミトイルアセチルメタン、ステアロイルアセチルメタン、フェニルアセチルアセチルメタン、ジシクロヘキシルカルボニルメタン、ベンゾイルホルミルメタン、ベンゾイルアセチルメタン、ジベンゾイルメタン、オクチルベンゾイルメタン、ステアロイルベンゾイルメタン、ビス（４−オクチルベンゾイル）メタン、ベンゾイルジアセチルメタン、４−メトキシベンゾイルベンゾイルメタン、ビス（４−カルボキシメチルベンゾイル）メタン、２−カルボキシメチルベンゾイルアセチルオクチルメタン、デヒドロ酢酸、シクロヘキサン−１，３−ジオン、３，６−ジメチル−２，４−ジオキシシクロヘキサン−１カルボン酸メチル、２−アセチルシクロヘキサノン、ジメドン、２−ベンゾイルシクロヘキサン等が挙げられる。
また、これらβ−ジケトン化合物の金属塩も使用することができ、該β−ジケトン金属塩を提供し得る金属種としては、例えば、リチウム、ナトリウム及びカリウム等のアルカリ金属；マグネシウム、カルシウム、ストロンチウム、亜鉛、アルミニウム等が挙げられる。
【００４７】
前記紫外線吸収剤としては、例えば、２，４−ジヒドロキシベンゾフェノン、２−ヒドロキシ−４−メトキシベンゾフェノン、２−ヒドロキシ−４−オクトキシベンゾフェノン、５，５’−メチレンビス（２−ヒドロキシ−４−メトキシベンゾフェノン）等の２−ヒドロキシベンゾフェノン類；２−（２−ヒドロキシ−５−メチルフェニル）ベンゾトリアゾール、２−（２−ヒドロキシ−５−第三オクチルフェニル）ベンゾトリアゾール、２−（２−ヒドロキシ−３，５−ジ第三ブチルフェニル）−５−クロロベンゾトリアゾール、２−（２−ヒドロキシ−３−第三ブチル−５−メチルフェニル）−５−クロロベンゾトリアゾール、２−（２−ヒドロキシ−３，５−ジクミルフェニル）ベンゾトリアゾール、２，２’−メチレンビス（４−第三オクチル−６−ベンゾトリアゾリル）フェノール、２−（２−ヒドロキシ−３−第三ブチル−５−カルボキシフェニル）ベンゾトリアゾールのポリエチレングリコールエステル等の２−（２−ヒドロキシフェニル）ベンゾトリアゾール類；フェニルサリシレート、レゾルシノールモノベンゾエート、２，４−ジ第三ブチルフェニル−３，５−ジ第三ブチル−４−ヒドロキシベンゾエート、ヘキサデシル−３，５−ジ第三ブチル−４−ヒドロキシベンゾエート等のベンゾエート類；エチル−α−シアノ−β，β−ジフェニルアクリレート、メチル−２−シアノ−３−メチル−３−（ｐ−メトキシフェニル）アクリレート等のシアノアクリレート類等が挙げられる。
【００４８】
前記ヒンダードアミン系光安定剤としては、例えば、２，２，６，６−テトラメチル−４−ピペリジルステアレート、１，２，２，６，６−ペンタメチル−４−ピペリジルステアレート、２，２，６，６−テトラメチル−４−ピペリジルベンゾエート、ビス（２，２，６，６−テトラメチル−４−ピペリジル）セバケート、ビス（１，２，２，６，６−ペンタメチル−４−ピペリジル）セバケート、テトラキス（２，２，６，６−テトラメチル−４−ピペリジル）ブタンテトラカルボキシレート、テトラキス（１，２，２，６，６−ペンタメチル−４−ピペリジル）ブタンテトラカルボキシレート、ビス（１，２，２，６，６−ペンタメチル−４−ピペリジル）・ジ（トリデシル）−１，２，３，４−ブタンテトラカルボキシレート、ビス（１，２，２，６，６−ペンタメチル−４−ピペリジル）−２−ブチル−２−（３，５−ジ第三ブチル−４−ヒドロキシベンジル）マロネート、１−（２−ヒドロキシエチル）−２，２，６，６−テトラメチル−４−ピペリジノール／コハク酸ジエチル重縮合物、１，６−ビス（２，２，６，６−テトラエチル−４−ピペリジルアミノ）ヘキサン／ジブロモエタン重縮合物、１，６−ビス（２，２，６，６−テトラメチル−４−ピペリジルアミノ）ヘキサン／２，４−ジクロロ−６−モルホリノ−ｓ−トリアジン重縮合物、１，６−ビス（２，２，６，６−テトラメチル−４−ピペリジルアミノ）ヘキサン／２，４−ジクロロ−６−第三オクチルアミノ−ｓ−トリアジン重縮合物、１，５，８，１２−テトラキス〔２，４−ビス（Ｎ−ブチル−Ｎ−（２，２，６，６−テトラメチル−４−ピペリジル）アミノ）−ｓ−トリアジン−６−イル〕−１，５，８，１２−テトラアザドデカン、１，５，８，１２−テトラキス〔２，４−ビス（Ｎ−ブチル−Ｎ−（１，２，２，６，６−ペンタメチル−４−ピペリジル）アミノ）−ｓ−トリアジン−６−イル〕−１，５，８，１２−テトラアザドデカン、１，６，１１−トリス〔２，４−ビス（Ｎ−ブチル−Ｎ−（２，２，６，６−テトラメチル−４−ピペリジル）アミノ）−ｓ−トリアジン−６−イルアミノ〕ウンデカン、１，６，１１−トリス〔２，４−ビス（Ｎ−ブチル−Ｎ−（１，２，２，６，６−ペンタメチル−４−ピペリジル）アミノ）−ｓ−トリアジン−６−イルアミノ〕ウンデカン等のヒンダードアミン化合物が挙げられる。
【００４９】
前記充填剤の具体例としては、炭酸カルシウム、酸化カルシウム、水酸化カルシウム、水酸化亜鉛、炭酸亜鉛、硫化亜鉛、酸化マグネシウム、水酸化マグネシウム、炭酸マグネシウム、酸化アルミニウム、水酸化アルミニウム、アルミナけい酸ナトリウム、ハイドロカルマイト、けい酸アルミニウム、けい酸マグネシウム、けい酸カルシウム、ゼオライト等のけい酸金属塩、活性白土、タルク、クレイ、ベンガラ、アスベスト、三酸化アンチモン、シリカ、ガラスビーズ、マイカ、セリサイト、ガラスフレーク、アスベスト、ウオラストナイト、チタン酸カリウム、ＰＭＦ、石膏繊維、ゾノライト、ＭＯＳ，ホスフェートファイバー、ガラス繊維、炭素繊維、アラミド繊維等が挙げられる。
【００５０】
前記難燃剤や難燃助剤の例としては、トリアジン環含有化合物、金属水酸化物、その他無機リン、ハロゲン系難燃剤、シリコン系難燃剤、リン酸エステル系難燃剤、縮合リン酸エステル系難燃剤、イントメッセント系難燃剤、三酸化アンチモン等の酸化アンチモン、その他の無機系難燃助剤、有機系難燃助剤等が挙げられる。
【００５１】
前記トリアジン環含有化合物としては、例えば、メラミン、アンメリン、ベンズグアナミン、アセトグアナミン、フタロジグアナミン、メラミンシアヌレート、ピロリン酸メラミン、ブチレンジグアナミン、ノルボルネンジグアナミン、メチレンジグアナミン、エチレンジメラミン、トリメチレンジメラミン、テトラメチレンジメラミン、ヘキサメチレンジメラミン、１，３−ヘキシレンジメランミン等が挙げられる。
【００５２】
前記金属水酸化物としては、水酸化マグネシウム、水酸化アルミニウム、水酸化カルシウム、水酸化バリウム、水酸化亜鉛、キスマー５Ａ（水酸化マグネシウム：協和化学工業（株）製）等が挙げられる。
前記リン酸エステル系難燃剤の例としては、例えば、トリメチルホスフェート、トリエチルホスフェート、トリブチルホスフェート、トリブトキシエチルホスフェート、トリスクロロエチルホスフェート、トリスジクロロプロピルホスフェート、トリフェニルホスフェート、トリクレジルホスフェート、クレジルジフェニルホスフェート、トリキシレニルホスフェート、オクチルジフェニルホスフェート、キシレニルジフェニルホスフェート、トリスイソプロピルフェニルホスフェート、２−エチルヘキシルジフェニルホスフェート、t-ブチルフェニルジフェニルホスフェート、ビス-(t-ブチルフェニル)フェニルホスフェート、トリス-(t-ブチルフェニル)ホスフェート、イソプロピルフェニルジフェニルホスフェート、ビス-(イソプロピルフェニル)ジフェニルホスフェート、トリス-(イソプロピルフェニル)ホスフェート等が挙げられる。
【００５３】
前記縮合リン酸エステル系難燃剤の例としては、１，３−フェニレン  ビス（ジフェニルホスフェート）、１，３−フェニレン  ビス（ジキシレニルホスフェート）、ビスフェノールＡ  ビス（ジフェニルホスフェート）等が挙げられ、イントメッセント系難燃剤としては、ポリリン酸等のアンモニウム塩やアミン塩が挙げられる。
【００５４】
前記その他の無機系難燃助剤としては、例えば、酸化チタン、酸化アルミニウム、酸化マグネシウム、タルク等の無機化合物、及びその表面処理品が挙げられ、例えば、ＴＩＰＡＱＵＥ  Ｒ−６８０（酸化チタン：石原産業（株）製）、キョーワマグ１５０（酸化マグネシウム：協和化学工業（株）製）、等の種々の市販品を用いることができる。
また、前記その他の有機系難燃助剤としては、例えば、ペンタエリスリトールが挙げられる。
【００５５】
本発明の透明製品用塩化ビニル系樹脂組成物には、通常塩化ビニル系樹脂に使用される安定化助剤を、本発明の効果を損なわない範囲内で添加することができる。かかる安定化助剤としては、例えば、ジフェニルチオ尿素、アニリノジチオトリアジン、メラミン、安息香酸、ケイヒ酸、ｐ−第三ブチル安息香酸、ゼオライト、過塩素酸塩等が挙げられる。
その他、本発明の透明製品用塩化ビニル系樹脂組成物には、必要に応じて通常塩化ビニル系樹脂に使用される添加剤、例えば、架橋剤、帯電防止剤、防曇剤、プレートアウト防止剤、表面処理剤、防曇剤、蛍光剤、防黴剤、殺菌剤、発泡剤、金属不活性剤、離型剤、顔料、加工助剤、酸化防止剤、光安定剤等を、本発明の効果を損なわない範囲で配合することができる。
【００５６】
本発明の透明製品用塩化ビニル系樹脂組成物は、例えば、ロール加工、押出成型加工、溶融流延法、加圧成型加工等、加工方法に依らず、好適に使用することができる。
【実施例】
【００５７】
［実施例１〜４、比較例１〜４］
以下、実施例及び比較例をもって本発明を更に詳細に説明する。しかし、本発明はこれらによって何ら制限を受けるものではない。
下記表１に記載された成分をヘンシェルミキサーでブレンドした後、２本ロール成形機（大竹機械工業（株）製）を用いて、加工温度１７０℃、ロール回転数３０ｒｐｍ、混練時間３分の条件でロール混練し、縦６００ｍｍ×横３００ｍｍ×厚さ０．６ｍｍのシートを作製した。
【００５８】
表１に記載した（Ｃ）成分のシュウ酸アニリド系紫外線吸収剤として、下記の化合物Ｎｏ．１を使用した。
0005553437.tif 000008
【００５９】
また、比較例として、（Ｃ）成分を配合しないものと、（Ｃ）成分の替わりに、ベンゾトリアゾール系紫外線吸収剤である下記比較化合物−１〜２と、ベンゾフェノン系紫外線吸収剤である比較化合物−３を配合したものについて、同様にシートを作製した。
0005553437.tif 000009
0005553437.tif 000010
0005553437.tif 000011
【００６０】
得られたシートを１９０℃のギヤーオーブン（ＰＨＨ‐２０１（早坂理工（株）製の製品名）に入れて１５分毎にサンプリングして黒化時間（分）を測定し、熱安定性を評価した。
また、上記で得られた０．６ｍｍ厚のシートを２枚張り合わせて、プレス成形機（東邦マシナリー（株）製：３０トン）を用いて、１９０℃で５分間又は３０分間プレス加工を行って、１ｍｍ厚のシートをそれぞれ作成した。これらのシートを用いて、以下の方法により、耐着色性試験、透明性試験、耐候性試験を行った。
＜耐着色性試験＞
１９０℃で５分及び３０分プレス加工した１ｍｍ厚のシートについて、色差計ＴＣ−８６００Ａ（（有）東京電色製の商品名）を使用してそれぞれ黄色度（Ｙ.Ｉ.）を、測定した。結果を表１に示す。
＜透明性試験＞
上記１９０℃で５分プレス加工した１ｍｍ厚のシートについて、ヘイズガードＩＩ（（株）東洋精機製作所製の商品名）を使用してＨａｚｅ値を測定した。
＜耐候性試験＞
上記、１９０℃で５分プレス加工した１ｍｍ厚のシートについて、サンシャインウェザーメーター（早坂理工（株）製：１２０分中１８分雨有り）による３００時間及び６００時間紫外線照射後のΔＹ．Ｉ.を測定した。実施例１と４については９００時間紫外線照射後のΔＹ．Ｉ．も測定した。
【００６１】
各試験の結果を表１に示す。
【表１】
0005553437.tif 000012
【００６２】
表１の結果より、本発明の透明製品用塩化ビニル系樹脂組成物は、加熱成形後の黄色度が小さく耐着色性に優れるものであることが確認された。
また、長時間の紫外線照射による変色の度合いも、シュウ酸アニリド系紫外線吸収剤を添加した本発明の透明製品用塩化ビニル系樹脂組成物の方が、他の紫外線吸収剤を添加したものよりも少なく、耐候性にも優れることが確認された。
【産業上の利用可能性】
【００６３】
本発明の透明製品用塩化ビニル系樹脂組成物は、透明な成形品、特に透明硬質製品及び透明半硬質製品に利用することができ、特に、容器類、工業板、化粧板、トレー、フィルム、シュリンクフィルム、シート、建材、給排水パイプ、プレート、継手、自動車用材料、ホース、ＩＣケース、ボトル等の、ガラス様透明性が必要とされる製品に利用することができる。